(57)【要約】【課題】結晶化速度が速く、耐熱性があり、バイオマス度の高いポリ乳酸樹脂組成物を提供する。【解決手段】以下の（１）と（２）の成分を含むポリ乳酸樹脂組成物：（１）高分子量ポリ乳酸５０〜９９重量％；（２）末端に乳酸のＣＯＯＨ基もしくはエステル残基を含む低分子量ポリ乳酸誘導体１〜５０重量％。【選択図】なし【特許請求の範囲】
【請求項１】
以下の（１）と（２）の成分を含むポリ乳酸樹脂組成物：
（１）高分子量ポリ乳酸５０〜９９重量％；
（２）末端に乳酸のＣＯＯＨ基もしくはエステル残基を含む低分子量ポリ乳酸誘導体１〜５０重量％。
【請求項２】
前記の高分子量ポリ乳酸が７０〜９９重量％、前記の低分子量ポリ乳酸誘導体が１〜３０重量％であることを特徴とする、請求項１に記載のポリ乳酸樹脂組成物。
【請求項３】
乳酸のエステル残基が、乳酸と１価アルコール化合物もしくはポリオール化合物のモノエステルである、請求項１または２に記載のポリ乳酸樹脂組成物。
【請求項４】
ポリオール化合物が、エチレングリコール、ジエチレングリコール、トリエチレングリコール、テトラエチレングリコール、ポリエチレングリコール、プロピレングリコール、ジプロピレングリコール、トリプロピレングリコール、テトラプロピレングリコール、ポリプロピレングリコール、ブチレングリコール、ジブチレングリコール、トリブチレングリコール、テトラブチレングリコール、ポリブチレングリコール、グリセリン、ジグリセリン、ポリグリセリンからなる群より選ばれる、請求項３に記載のポリ乳酸樹脂組成物。
【請求項５】
アルコール化合物が、メタノール、エタノール、プロパノール、ブタノール、ペンタノール、オクタノール、ドデカノールおよびベンジルアルコールからなる群より選ばれる、請求項３に記載のポリ乳酸樹脂組成物。
【請求項６】
末端に乳酸のＣＯＯＨ基もしくはエステル残基を含む低分子量ポリ乳酸誘導体からなる核剤。
【請求項７】
乳酸のエステル残基が、乳酸と１価アルコール化合物もしくはポリオール化合物のモノエステルである請求項６に記載の核剤。
【請求項８】
ポリオール化合物が、エチレングリコール、ジエチレングリコール、トリエチレングリコール、テトラエチレングリコール、ポリエチレングリコール、プロピレングリコール、ジプロピレングリコール、トリプロピレングリコール、テトラプロピレングリコール、ポリプロピレングリコール、ブチレングリコール、ジブチレングリコール、トリブチレングリコール、テトラブチレングリコール、ポリブチレングリコール、グリセリン、ジグリセリン、ポリグリセリンからなる群より選ばれる、請求項７に記載の核剤。
【請求項９】
アルコール化合物が、メタノール、エタノール、プロパノール、ブタノール、ペンタノール、オクタノール、ドデカノールおよびベンジルアルコールからなる群より選ばれる、請求項７に記載の核剤。
【請求項１０】
請求項７〜９のいずれか１項に記載のポリ乳酸樹脂組成物用の核剤。
【請求項１１】
請求項１〜５のいずれか１項に記載のポリ乳酸樹脂組成物を用いて成形してなる成形体。
【発明の詳細な説明】
【技術分野】
【０００１】
本発明は、ポリ乳酸樹脂組成物、核剤及び成形体に関するものである。
【背景技術】
【０００２】
ポリ乳酸は、とうもろこしやさとうきびなどのバイオマスを出発原料とする、いわゆるバイオベースマテリアルとして様々な用途展開が期待されているが、耐熱性の不十分さ、脆さがその広がりを妨げている。この原因の一つとしてポリ乳酸が結晶化しにくいことが挙げられ、例えば射出成形しても十分な時間をかけて成形を行わないと結晶化が進まず、耐熱温度が低い点が問題点として指摘されている。
【０００３】
そのため、現在までタルクなど無機系や各種の有機系核剤が開発されてきており、射出成形のサイクルタイムをロスすることなく、相応の結晶化の進んだ成形品を得ることができるようになり、ポリ乳酸の耐熱化が実現できるようになってきた。
【０００４】
しかしながら、開発されてきた多くのものは、バイオベースマテリアルではないために、ポリ乳酸と混合することで、混合後のポリ乳酸組成物のバイオマス度が下がってしまう恐れがある。
【０００５】
特許文献１，２は、分子量５万以上２０万以下のポリ乳酸と分子量１万以上５万以下のポリ乳酸を混合する繊維状物ないし網を開示しているが、分子量の低いポリ乳酸はいずれも耐熱性付与や核剤効果を付与するために配合されているわけではなく、分子量の低いポリ乳酸が加水分解することによる防汚効果を付与するために配合されている。
【先行技術文献】
【特許文献】
【０００６】
【特許文献１】特開２００５―１４６４２５
【特許文献２】特開２００５―２７３０８２
【発明の概要】
【発明が解決しようとする課題】
【０００７】
本発明は、結晶化速度が速く、耐熱性があり、バイオマス度の高いポリ乳酸樹脂組成物を提供することを主な課題とする。また、本発明は、ポリ乳酸に配合するのに適した核剤を提供することも課題とする。さらに本発明は、耐熱性の高いポリ乳酸樹脂成形体を提供することも課題とする。
【課題を解決するための手段】
【０００８】
本発明者らは、ポリ乳酸の末端にＣＯＯＨ基もしくはエステル残基を有する低分子量ポリ乳酸誘導体を使用することで、上記課題が解決できることを見出した。本発明は、以下のポリ乳酸樹脂組成物、核剤及び成形体を提供するものである。
項１  以下の（１）と（２）の成分を含むポリ乳酸樹脂組成物：
（１）高分子量ポリ乳酸５０〜９９重量％；
（２）末端に乳酸のＣＯＯＨ基もしくはエステル残基を含む低分子量ポリ乳酸誘導体１〜５０重量％。
項２  前記の高分子量ポリ乳酸が７０〜９９重量％、前記の低分子量ポリ乳酸誘導体が１〜３０重量％であることを特徴とする、項１に記載のポリ乳酸樹脂組成物。
項３  乳酸のエステル残基が、乳酸と１価アルコール化合物もしくはポリオール化合物のモノエステルである、項１または２に記載のポリ乳酸樹脂組成物。
項４  ポリオール化合物が、エチレングリコール、ジエチレングリコール、トリエチレングリコール、テトラエチレングリコール、ポリエチレングリコール、プロピレングリコール、ジプロピレングリコール、トリプロピレングリコール、テトラプロピレングリコール、ポリプロピレングリコール、ブチレングリコール、ジブチレングリコール、トリブチレングリコール、テトラブチレングリコール、ポリブチレングリコール、グリセリン、ジグリセリン、ポリグリセリンからなる群より選ばれる、項３に記載のポリ乳酸樹脂組成物。
項５  アルコール化合物が、メタノール、エタノール、プロパノール、ブタノール、ペンタノール、オクタノール、ドデカノールおよびベンジルアルコールからなる群より選ばれる、項３に記載のポリ乳酸樹脂組成物。
項６  末端に乳酸のＣＯＯＨ基もしくはエステル残基を含む低分子量ポリ乳酸誘導体からなる核剤。
項７  乳酸のエステル残基が、乳酸と１価アルコール化合物もしくはポリオール化合物のモノエステルである項６に記載の核剤。
項８  ポリオール化合物が、エチレングリコール、ジエチレングリコール、トリエチレングリコール、テトラエチレングリコール、ポリエチレングリコール、プロピレングリコール、ジプロピレングリコール、トリプロピレングリコール、テトラプロピレングリコール、ポリプロピレングリコール、ブチレングリコール、ジブチレングリコール、トリブチレングリコール、テトラブチレングリコール、ポリブチレングリコール、グリセリン、ジグリセリン、ポリグリセリンからなる群より選ばれる、項７に記載の核剤。
項９  アルコール化合物が、メタノール、エタノール、プロパノール、ブタノール、ペンタノール、オクタノール、ドデカノールおよびベンジルアルコールからなる群より選ばれる、項７に記載の核剤。
項１０  項７〜９のいずれか１項に記載のポリ乳酸樹脂組成物用の核剤。
項１１  項１〜５のいずれか１項に記載のポリ乳酸樹脂組成物を用いて成形してなる成形体。
【発明の効果】
【０００９】
本発明により得られる樹脂組成物は、結晶化速度が速く、耐熱性があり、バイオマス度の高い特徴を有し、射出成形、押出成形などの成形体、シート、フィルム（１軸ないし２軸延伸フィルムを含む）を提供することができる。
【発明を実施するための形態】
【００１０】
本発明に用いる高分子量ポリ乳酸の分子量としては、５〜５０万、より好ましくは８〜３０万、さらに好ましくは１０〜２０万である。高分子量ポリ乳酸は、乳酸１００％からなる樹脂が好ましいが、本発明の効果を損なわない範囲内で、グリコール酸、ε−カプロラクトンなどの生分解性モノマーを共重合してもよく、これらの生分解性ポリマーをブレンドしてもよい。但し、共重合体中の乳酸の割合は５０モル％を超えることが必要である。
【００１１】
末端に乳酸のＣＯＯＨ基もしくはエステル残基を含む低分子量ポリ乳酸誘導体の分子量は、１０００〜４５０００、好ましくは２０００〜４００００、より好ましくは２０００〜３００００である。低分子量ポリ乳酸誘導体の分子量が上記の範囲にあれば、核剤、特に高分子量ポリ乳酸の結晶化を促進する核剤として有用である。
【００１２】
本発明の末端に乳酸のＣＯＯＨ基もしくはエステル残基を含む低分子量ポリ乳酸誘導体は、例えばポリ乳酸を水で加水分解して末端に乳酸のＣＯＯＨ基を含む低分子量ポリ乳酸誘導体としてもよく、ポリ乳酸をアルコール化合物で分解して末端に乳酸のエステル残基を含む低分子量ポリ乳酸誘導体としてもよい。或いは、ポリ乳酸の製造時に分子量を上記の低分子量の範囲に制御して末端に乳酸のＣＯＯＨ基を含む低分子量ポリ乳酸誘導体としてもよく、ポリ乳酸の製造時に、例えば重合が進んだ段階でポリオール化合物やアルコール化合物を添加することにより、末端に乳酸のエステル残基を含む低分子量ポリ乳酸誘導体としてもよい。
【００１３】
本発明のアルコール化合物としては、１価アルコール化合物もしくはポリオール化合物があげられる。１価アルコール化合物としては、メタノール、エタノール、プロパノール、ブタノール、ペンタノールなどの低級アルコール化合物や、オクタノール、ドデカノールなどの高級アルコール化合物やベンジルアルコールなどの芳香族アルコール化合物などがあげられる。ポリオール化合物としては、エチレングリコール、ジエチレングリコール、トリエチレングリコール、テトラエチレングリコール、ポリエチレングリコール、プロピレングリコール、ジプロピレングリコール、トリプロピレングリコール、テトラプロピレングリコール、ポリプロピレングリコール、ブチレングリコール、ジブチレングリコール、トリブチレングリコール、テトラブチレングリコール、ポリブチレングリコール、グリセリン、ジグリセリン、ポリグリセリンなどがあげられる。
【００１４】
ポリアルキレングリコール（ポリエチレングリコール、ポリプロピレングリコール、ポリブチレングリコールなど）の分子量としては、３００〜４０００、好ましくは４００〜３０００、より好ましくは４００〜２０００である。
【００１５】
乳酸には光学異性体として、Ｌ−乳酸とＤ−乳酸が存在する。本発明のポリ乳酸は、ポリＬ−乳酸、ポリＤ−乳酸、ポリＤＬ乳酸のいずれでもよく、ポリＤＬ乳酸のＤ体とＬ体のモル比は、例えばＤ体１〜９９モル％：Ｌ体９９〜１モル％の範囲から選択できる。
【００１６】
なお、ポリ乳酸は、乳酸を原料として用いてもよいが、ラクチドを原料として用いるのが好ましい。従って、本発明のポリ乳酸は、ポリラクチドを包含する。
【００１７】
ポリ乳酸ないし低分子量ポリ乳酸誘導体の重合方法としては、縮合重合法、開環重合法などの公知の方法を採用できる。
【００１８】
本発明のポリ乳酸樹脂組成物は、（１）高分子量ポリ乳酸５０〜９９重量％、好ましくは７０〜９９重量％、より好ましくは７０〜９５重量％、と（２）末端に乳酸のＣＯＯＨ基もしくはエステル残基を含む低分子量ポリ乳酸誘導体１〜５０重量％、好ましくは１〜３０重量％、より好ましくは５〜３０重量％を含む。
【００１９】
本発明の成形体の製造方法としては、射出成形、中空成形、粉末成形等を挙げることができ、また上記方法により得られたシート、フィルムより圧空成形、真空成形等の二次加工成形法を用いて成形体を得ることができる。
【００２０】
射出成形については射出成形機に該組成物を供給し、樹脂の溶融温度において金型内に射出成形し、一般には金型内で十分に熱結晶化を進行させた後に金型を開放することにより成形体を得る。また熱結晶化は金型より取り出した後にもなすこともできる。中空成形、粉末成形についても、成形後、金型内で十分に熱結晶化を進行させた後に金型を開放することにより成形体を得る。また熱結晶化は金型より取り出した後にもなすこともできる。成形体の場合にも、本発明の核剤を用いることにより結晶化が促進し、耐熱性に優れた成形体を得ることができる。
【００２１】
シート、フィルムあるいは成形体の熱処理温度は、組成物のガラス転移点〜融点の間で適宜選択される。好ましい熱処理温度は組成物の「ガラス転移点＋１０℃」〜「融点−１０℃」であり、より好ましくは「ガラス転移点＋２０℃」〜「融点−２０℃」である。
【実施例】
【００２２】
以下、本発明について、実施例を挙げて更に詳細に説明するが、本発明は実施例に特に限定されるものではない。なお、分子量、ＤＳＣ、結晶化度は、以下のようにして測定した。
（１）分子量測定
クロロホルムを溶離液とするＧＰＣ測定によるポリスチレン換算値で求めた。
（２）ＤＳＣ測定
示差走査熱量計(ＤＳＣ)として(株)マックサイエンスを用い、窒素ガス流入量５０ｍＬ／分の雰囲気下で１０℃／分で室温から２２０℃まで昇温し、１０℃／分で２２０℃から５０℃まで降温し、さらに１０℃／分で５０℃から２２０℃まで昇温した。得られた降温時の結晶化ピークの温度およびエンタルピーで評価した。
（３）結晶化度
ポリ乳酸が完全に結晶化したときのエンタルピーを用い、ΔＨｃ／９３（Ｊ／ｇ）×１００で求めた。
【００２３】
使用した樹脂あるいは原材料を以下に示す。
ポリ乳酸：Ｌ−乳酸単位／Ｄ−乳酸単位＝９８．６重量％／１．４重量％、重量平均分子量 ２０万、Ｔｇ６５℃（商品名：ＮａｔｕｒｅＷｏｒｋｓ３００１Ｄ／ネイチャーワー
クス社製）（以下、ＰＬＡと略す）。
【００２４】
合成例１
フラスコにＰＬＡ  １０ｇとエチレングリコール（和光純薬工業株式会社製）１０ｇを入れ１５０℃で２４時間攪拌反応させた。得られた反応物をクロロホルムで溶解しメタノール中に再結晶化させることで精製した。得られた反応物ＬＰ−１をＧＰＣ測定した結果、分子量はＭｎ４．２×１０３、Ｍｗ７．１×１０３であった。
合成例２  フラスコにＰＬＡ  １０ｇとテトラエチレングリコール（和光純薬工業株式会社製）１ｇを入れ２００℃で８時間攪拌反応させた。得られた反応物をクロロホルムで溶解しメタノール中に再結晶化させることで精製した。得られた反応物ＬＰ−２をＧＰＣ測定した結果、分子量はＭｎ６．０×１０３、Ｍｗ８．５×１０３であった。
【００２５】
合成例３
フラスコにＰＬＡ  １０ｇとテトラエチレングリコール（和光純薬工業株式会社製）１０ｇを入れ１１０℃で４０時間攪拌反応させた。得られた反応物を蒸留水で洗浄した。得られた反応物ＬＰ−３をＧＰＣ測定した結果、分子量はＭｎ２．５×１０４、Ｍｗ４．４×１０４であった。
【００２６】
合成例４
フラスコにＰＬＡ  １０ｇとポリエチレングリコール４００（和光純薬工業株式会社製）１ｇを入れ２００℃で８時間攪拌反応させた。得られた反応物をクロロホルムで溶解しメタノール中に再結晶化させることで精製した。得られた反応物ＬＰ−４をＧＰＣ測定した結果、分子量はＭｎ７．８×１０３、Ｍｗ１．１×１０４であった。
【００２７】
合成例５
フラスコにＰＬＡ  １０ｇとポリエチレングリコール２０００（和光純薬工業株式会社製）１ｇを入れ２００℃で８時間攪拌反応させた。得られた反応物をクロロホルムで溶解しメタノール中に再結晶化させることで精製した。得られた反応物ＬＰ−５をＧＰＣ測定した結果、分子量はＭｎ９．８×１０３、Ｍｗ１．８×１０４であった。
【００２８】
合成例６
フラスコにＰＬＡ  １０ｇと１．４−ブタンジオール（和光純薬工業株式会社製）１ｇを入れ２００℃で５時間攪拌反応させた。得られた反応物をクロロホルムで溶解しメタノール中に再結晶化させることで精製した。得られた反応物ＬＰ−６をＧＰＣ測定した結果、分子量はＭｎ４．７×１０３、Ｍｗ６．７×１０３であった。
【００２９】
合成例７
フラスコにＰＬＡ  １０ｇとポリテトラメチレンオキシド６５０（和光純薬工業株式会社製）１ｇを入れ２００℃で８時間攪拌反応させた。得られた反応物をクロロホルムで溶解しメタノール中に再結晶化させることで精製した。得られた反応物ＬＰ−７をＧＰＣ測定した結果、分子量はＭｎ９．８×１０３、Ｍｗ１．６×１０４であった。
【００３０】
合成例８
フラスコにＰＬＡ  １０ｇとポリテトラメチレンオキシド１０００（和光純薬工業株式会社製）１ｇを入れ２００℃で８時間攪拌反応させた。得られた反応物をクロロホルムで溶解しメタノール中に再結晶化させることで精製した。得られた反応物ＬＰ−８をＧＰＣ測定した結果、分子量はＭｎ９．１×１０３、Ｍｗ１．３×１０４であった。
【００３１】
合成例９
フラスコにＰＬＡ  １０ｇとグリセリン（和光純薬工業株式会社製）１ｇを入れ２００℃で５時間攪拌反応させた。得られた反応物をクロロホルムで溶解しメタノール中に再結晶化させることで精製した。得られた反応物ＬＰ−９をＧＰＣ測定した結果、分子量はＭｎ３．８×１０３、Ｍｗ５．２×１０３であった。
【００３２】
合成例１０
フラスコにＰＬＡ  １ｋｇとベンジルアルコール（和光純薬工業株式会社製）１００ｇを入れ１８５℃で１時間攪拌反応させた。得られた反応物をクロロホルムで溶解しメタノール中に再結晶化させることで精製した。得られた反応物ＬＰ−１０をＧＰＣ測定した結果、分子量はＭｎ６．４×１０３、Ｍｗ１．１×１０４であった。
【００３３】
合成例１１
フラスコにＰＬＡ  １０ｇと１−ペンタノール（和光純薬工業株式会社製）１０ｇを入れ１３０℃で１５時間攪拌反応させた。得られた反応物をクロロホルムで溶解しメタノール中に再結晶化させることで精製した。得られた反応物ＬＰ−１１をＧＰＣ測定した結果、分子量はＭｎ１．２×１０4、Ｍｗ２．０×１０4であった。
【００３４】
合成例１２
フラスコにＰＬＡ  １０ｇと１−ドデカノール（和光純薬工業株式会社製）１ｇを入れ２００℃で８時間攪拌反応させた。得られた反応物をクロロホルムで溶解しメタノール中に再結晶化させることで精製した。得られた反応物ＬＰ−１２をＧＰＣ測定した結果、分子量はＭｎ５．８×１０３、Ｍｗ９．４×１０３であった。
【００３５】
合成例１３
フラスコにＰＬＡ  １ｋｇと蒸留水１０Ｌを入れ８０℃で４０時間攪拌反応させた。得られた反応物を蒸留水で洗浄した。得られた反応物ＬＰ−１３は、末端に乳酸のCOOH基を含む低分子量ポリ乳酸であり、その分子量はＭｎ７．８×１０３、Ｍｗ１．５×１０４であった。
【００３６】
実施例１〜１６、比較例
ＰＬＡと上記合成例にて得られた各種反応物（ＬＰ−１〜ＬＰ−１３）を核剤としてフラスコにいれ、２００℃で３０分溶融混合し、サンプリングした。混合割合との記載は、全体に対して混合させた各種反応物の重量％を表す。比較例はＰＬＡのみを２００℃で３０分溶融し、サンプリングした。これをＤＳＣ分析し結晶化速度（Ｔｃ）、結晶化エンタルピー（ΔＨｃ）、および結晶化度を求めた。その結果を表１に示す。
【００３７】
【表１】
2011080048.tif 000002
【００３８】
上記実施例及び比較例に示されるように、本発明の反応物（核剤）をＰＬＡに混合することで迅速に結晶化が進んだポリ乳酸を得ることができる。